Brevet FR3039772A1 (20170210)
REVENDICATIONS1. Procédé de greffage de polymères sur un matériau métallique, comprenant les étapes suivantes : a) l'oxydation de la surface du matériau métallique, conduisant à un matériau métallique oxydé ; b) le greffage d'un polymère à la surface dudit matériau métallique oxydé par polymérisation radicalaire d'un monomère, ladite polymérisation radicalaire comprenant une étape d'amorçage et une étape de propagation, ladite étape d'amorçage étant effectuée par irradiation UV avec une source UV diffusant une puissance à préférence comprise entre mW.cm-Z et 226 mVV.cm-2, mVV. cm-2 la surface du matériau supérieure à 72 mVV.cm-2, de 72 mVV.cm-2 et 226 mVV.cm-2, de préférence entre 91 de manière préférée entre toutes égale à environ 162 ladite irradiation UV étant réalisée pendant une durée supérieure à 15 minutes et inférieure à 180 minutes, de préférence inférieure ou égale à 120 minutes, de manière plus préférée inférieure ou égale à 90 minutes. ledit procédé conduisant à un matériau métallique greffé.\n<CLM>\1\tProcédé selon la revendication 1, caractérisé en ce que le matériau métallique est un matériau en titane ou en alliage de titane, par exemple un alliage de titane à base de nickel, vanadium, aluminium, niobium, et/ou molybdène, notamment un alliage de titane, d'aluminium et de vanadium, typiquement l'alliage Ti A16V4.\n<CLM>\1\tProcédé selon la revendication 1 ou 2, caractérisé en ce que ledit monomère est une oléfine.\n<CLM>\1\tProcédé selon l'une quelconque des revendications 1 à 3, caractérisé en ce que le monomère est choisi parmi les sulfonates, les phosphonates et/ou les carboxylates, de préférence choisi parmi l'acide acrylique, l'acide méthacrylate, le méthacrylate de méthyle (MMA), l'acrylamide de N-(sulfonate de sodium phényl) (NaAS), le méthacrylamide de N-(sulfonate de sodium phényl) (NaMS), le styrène sulfonate de sodium (NaSS), l'ethylène glycol methacrylate, le méthacrylate phosphate, le methacryloyl-di-isopropylidene, le vinylbenzylphosphonate (VBP), 2-[4- (dihydroxyphosphoryl)-2-oxa-butyl]acrylate d'éthyle (MA154), ou leurs mélanges. 3039772 34\n<CLM>\1\tProcédé selon l'une quelconque des revendications 1 à 4, caractérisé en ce que ladite polymérisation radicalaire est réalisée en l'absence d'oxygène. 5\n<CLM>\1\tProcédé selon l'une quelconque des revendications 1 à 5, caractérisé en ce que l'étape d'amorçage est effectuée préalablement ou de manière concomitante à l'étape de propagation.\n<CLM>\1\tProcédé selon l'une quelconque des revendications 1 à 6, caractérisé en ce qu'il 10 comprend une étape de décapage réalisée préalablement à l'étape d'oxydation, le temps entre la fin de l'étape de décapage et le début de l'étape d'oxydation étant inférieur à 16 heures, de préférence inférieur à 12 heures.\n<CLM>\1\tProcédé selon l'une quelconque des revendications 1 à 7, caractérisé en ce que 15 l'étape a) d'oxydation est réalisée par traitement du matériau avec une solution aqueuse comprenant un oxydant et un acide, de préférence un mélange H2SO4 et H202.\n<CLM>\1\tProcédé selon l'une quelconque des revendications 1 à 8, caractérisé en ce que 20 l'étape a) d'oxydation est réalisée par traitement anodique.\n<CLM>\1\tProcédé selon l'une quelconque des revendications 1 à 9, caractérisé en ce que le matériau métallique greffé possède un taux de greffage dudit polymère supérieur à 1,5 pg.cm-2, de préférence supérieur à 3 pg.cm-2. 25